(57)【特許請求の範囲】
【請求項１】
下記式（１）で表される固相担持金属錯体からなる触媒。
【化１】
0006557241.tif 000021
〔式（１）中、
Ｍは、コバルト、クロム、アルミニウム、ニッケル、マンガン、バナジウム、鉄、モリブデン、タングステン及びルテニウムから選ばれるいずれか１種の中心金属を示す。
Ｘは、求核性の配位子を示し、ｎは１又は２である。
Ｒ1は、水素原子又は炭素数１〜１０の炭化水素基を示すか、或いは、２つのＲ1が一緒になって、隣接する炭素原子と共に炭素数５〜１６の単環式又は多環式の脂環又は芳香環を形成していてもよい。
Ｒ2は、炭素数１〜６のアルキル基を示し、ｍは０〜２の整数である。
Ｒ3は、下記式（２）で表される基を示し、ｐは０又は１である。
【化２】
0006557241.tif 000022
｛式（２）中、Ｒ5は、２又は３価の連結基を示す。Ｙは、求核性を有する窒素含有基又は亜リン酸含有基を示し、ｑは１又は２である。｝
Ｒ4は、炭素数１〜１０の２価の炭化水素基を示す。
Ｌは、２価の連結基を示す。
ｒは２又は３である。
Ａは、半金属又は金属の酸化物を示す。〕
【請求項２】
ポリアルキレンカーボネートを製造するための触媒である、請求項１に記載の触媒。
【請求項３】
二酸化炭素とエポキシドを共重合してポリアルキレンカーボネートを製造するための触媒である、請求項１又は２に記載の触媒。
【請求項４】
式（１）中のＭが、コバルト又はクロムである、請求項１〜３のいずれか１項に記載の触媒。
【請求項５】
式（１）中のＬが、下記式（５）で表される連結基である、請求項１〜４のいずれか１項に記載の触媒。
【化３】
0006557241.tif 000023
〔式（５）中、Ｌ2は、シランカップリング剤の反応性官能基と、当該反応性官能基と反応可能な官能基との反応によって形成される２価の連結基を示す。Ｒ6は、２価の有機基を示す。＊は、ケイ素原子との結合位置を示す。〕
【請求項６】
式（５）中のＬ2が、アミド結合、ウレタン結合、ウレア結合、ジスルフィド結合、又は下記式（６）若しくは（７）で表される２価の連結基である、請求項５に記載の触媒。
【化４】
0006557241.tif 000024
〔式（６）中、Ｒ7は、水素原子又は炭化水素基を示す。〕
【化５】
0006557241.tif 000025
〔式（７）中、Ｒ8は、水素原子又は炭化水素基を示す。〕
【請求項７】
前記半金属又は金属の酸化物が、シリカゲル、アルミナ、シリカアルミナ、結晶性シリカ、結晶性アルミノケイ酸塩、及び酸化鉄から選ばれるものである、請求項１〜６のいずれか１項に記載の触媒。
【請求項８】
下記式（３）で表されるサレン型金属錯体を、シランカップリング剤を用いて、半金属又は金属の酸化物に担持する工程を含むことを特徴とする、触媒の製造方法。
【化６】
0006557241.tif 000026
〔式（３）中、
Ｍは、コバルト、クロム、アルミニウム、ニッケル、マンガン、バナジウム、鉄、モリブデン、タングステン及びルテニウムから選ばれるいずれか１種の中心金属を示す。
Ｘは、求核性の配位子を示し、ｎは１又は２である。
Ｒ1は、水素原子又は炭素数１〜１０の炭化水素基を示すか、或いは、２つのＲ1が一緒になって、隣接する炭素原子と共に炭素数５〜１６の単環式又は多環式の脂環又は芳香環を形成していてもよい。
Ｒ2は、炭素数１〜６のアルキル基を示し、ｍは０〜２の整数である。
Ｒ3は、下記式（２）で表される基を示し、ｐは０又は１である。
【化７】
0006557241.tif 000027
｛式（２）中、Ｒ5は、２又は３価の連結基を示す。Ｙは、求核性を有する窒素含有基又は亜リン酸含有基を示し、ｑは１又は２である。｝
Ｒ4は、炭素数１〜１０の２価の炭化水素基を示す。
Ｚはシランカップリング剤と反応可能な官能基を示す。〕
【請求項９】
前記シランカップリング剤が、アミノ基を有するシランカップリング剤である、請求項８に記載の製造方法。
【請求項１０】
請求項１〜７のいずれか１項に記載の触媒を用いて二酸化炭素とエポキシドを反応させる工程を含むことを特徴とするポリアルキレンカーボネートの製造方法。
【請求項１１】
前記エポキシドが、エチレンオキシドである、請求項１０に記載の製造方法。
【発明の詳細な説明】
【技術分野】
【０００１】
本発明は、触媒、その製造方法、及び前記触媒を用いるポリアルキレンカーボネートの製造方法に関する。更に詳しくは、二酸化炭素とエポキシドを共重合してポリアルキレンカーボネートを製造するための触媒、その製造方法、及び前記触媒を用いるポリアルキレンカーボネートの製造方法に関する。
【背景技術】
【０００２】
二酸化炭素とエポキシドの共重合によるポリアルキレンカーボネートの製造については、１９６９年の井上らの報告を始めとして多数報告されている（非特許文献１）。不均一系触媒としては種々の亜鉛含有触媒が報告されており、例えば、水酸化亜鉛と脂肪族ジカルボン酸との反応生成物（非特許文献２）や、酸化亜鉛と脂肪族ジカルボン酸を有機溶媒存在下に機械的粉砕処理して得られた触媒（特許文献１）等が知られている。一方、均一系触媒としては、窒素やリンを含む官能基を有するサレン系又はポルフィリン系の金属錯体触媒が報告されている（特許文献２）。
一般的に金属錯体触媒は高活性ではあるもののコバルトやクロムなどの有害性の高い金属が使用されており、この触媒を用いて重合反応を行った場合、生成するポリマー中に触媒が残ってしまうため、重合後にポリマーから触媒成分を除去する必要がある。ポリマーから触媒を除去する方法として、例えば、ポリプロピレンカーボネート溶液をイオン交換樹脂に接触させる方法（特許文献３）やシリカゲルを用いて触媒を吸着させる方法（非特許文献３）などが報告されているが、高価なイオン交換樹脂や多量の溶媒を要し、製造工程の数や製造コストが増加するという問題がある。
他方、鉄バクテリアなどの微生物が生産するセラミックスの表面にシラン系カップリング剤を用いて酵素などの有機基を固定化する技術（特許文献４）や、Ｒ3Ｐで表されるホスフィン類と３−ブロモプロピルトリエトキシシランとの反応生成物を多孔質担体に架橋させてなる、二酸化炭素とエポキシドから環状炭酸エステルを合成するための触媒（特許文献５）が報告されている。
【先行技術文献】
【特許文献】
【０００３】
【特許文献１】特開平０２−４７１３４号公報
【特許文献２】国際公開第２０１０／０２２３８８号
【特許文献３】国際公開第２０１０／０３３７０３号
【特許文献４】国際公開第２０１０／１１０４３５号
【特許文献５】特開２００８−２９６０６６号公報
【非特許文献】
【０００４】
【非特許文献１】Ｊ．Ｐｏｌｙｍ．Ｓｃｉ．Ｐａｒｔ  Ｂ  １９６９，１３０，ｐ２１０
【非特許文献２】日本化学会誌１９８２年第２号２９５頁
【非特許文献３】Ａｎｇｅｗ．Ｃｈｅｍ．Ｉｎｔ．Ｅｄ．２００８，４７,ｐ７３０６
【発明の概要】
【発明が解決しようとする課題】
【０００５】
本願発明の課題は、二酸化炭素とエポキシドとの共重合反応に対する触媒活性を充分に備え、且つ生成したポリアルキレンカーボネートから簡便に分離することができる触媒を提供することにある。
【課題を解決するための手段】
【０００６】
そこで、本発明者らは、上記課題を解決するため鋭意検討した結果、特定のサレン型金属錯体を、シランカップリング剤を用いて半金属又は金属の酸化物に担持させた触媒が、二酸化炭素とエポキシドとの共重合反応に対する触媒活性を充分に備え、且つ生成したポリアルキレンカーボネートから簡便に分離することができることを見出した。【０００７】
すなわち、本発明は、以下の〔１〕〜〔１１〕を提供するものである。
〔１〕  下記式（１）で表される固相担持金属錯体からなる触媒。【０００８】
【化１】
0006557241.tif 000002
【０００９】
〔式（１）中、Ｍは、コバルト、クロム、アルミニウム、ニッケル、マンガン、バナジウム、鉄、モリブデン、タングステン及びルテニウムから選ばれるいずれか１種の中心金属を示す。Ｘは、求核性の配位子を示し、ｎは１又は２である。Ｒ1は、水素原子又は炭素数１〜１０の炭化水素基を示すか、或いは、２つのＲ1が一緒になって、隣接する炭素原子と共に炭素数５〜１６の単環式又は多環式の脂環又は芳香環を形成していてもよい。Ｒ2は、炭素数１〜６のアルキル基を示し、ｍは０〜２の整数である。Ｒ3は、下記式（２）で表される基を示し、ｐは０又は１である。【００１０】
【化２】
0006557241.tif 000003
【００１１】
｛式（２）中、Ｒ5は、２又は３価の連結基を示す。Ｙは、求核性を有する窒素含有基又は亜リン酸含有基を示し、ｑは１又は２である。｝
Ｒ4は、炭素数１〜１０の２価の炭化水素基を示す。Ｌは、２価の連結基を示す。ｒは２又は３である。Ａは、半金属又は金属の酸化物を示す。〕【００１２】
〔２〕  ポリアルキレンカーボネートを製造するための触媒である、上記〔１〕の触媒。
〔３〕  二酸化炭素とエポキシドを共重合してポリアルキレンカーボネートを製造するための触媒である、上記〔１〕又は〔２〕の触媒。【００１３】
〔４〕  下記式（３）で表されるサレン型金属錯体（以下、サレン型金属錯体（３）ともいう）を、シランカップリング剤を用いて、半金属又は金属の酸化物に担持する工程を含むことを特徴とする、触媒の製造方法。【００１４】
【化３】
0006557241.tif 000004
【００１５】
〔式（３）中、Ｚはシランカップリング剤と反応可能な官能基を示す。Ｍ、Ｘ、ｎ、Ｒ1、Ｒ2、ｍ、Ｒ3、及びＲ4は、前記と同義である。〕【００１６】
〔５〕  上記〔１〕〜〔３〕のいずれかの触媒を用いて二酸化炭素とエポキシドを反応させる工程を含むことを特徴とするポリアルキレンカーボネートの製造方法。【００１７】
〔６〕  触媒として使用される、上記式（１）で表される固相担持金属錯体。
〔７〕  ポリアルキレンカーボネートを製造するための触媒として使用される、上記式（１）で表される固相担持金属錯体。
〔８〕  二酸化炭素とエポキシドを共重合してポリアルキレンカーボネートを製造するための触媒として使用される、上記式（１）で表される固相担持金属錯体。【００１８】
〔９〕  触媒としての、上記式（１）で表される固相担持金属錯体の使用。
〔１０〕  ポリアルキレンカーボネートの製造のための触媒としての、上記式（１）で表される固相担持金属錯体の使用。
〔１１〕  二酸化炭素とエポキシドを共重合するポリアルキレンカーボネートの製造のための触媒としての、上記式（１）で表される固相担持金属錯体の使用。
【発明の効果】
【００１９】
本発明の触媒は、二酸化炭素とエポキシドとの共重合反応に対する触媒活性を充分に備え、且つ生成したポリアルキレンカーボネートから簡便に分離することができる。
したがって、本発明によれば、触媒分離操作に伴うポリアルキレンカーボネートのロスを抑えることができ、また、回収されたポリアルキレンカーボネートへの触媒金属の混入を防ぐことができる。
【発明を実施するための形態】
【００２０】
＜触媒＞
本発明の触媒は、上記式（１）で表される固相担持金属錯体からなるものである。当該触媒は、二酸化炭素とエポキシドの共重合でポリアルキレンカーボネートを得る反応に用いる触媒として有用である。なお、式（１）中に存在する２つのＲ1は、同一であっても異なっていてもよい。Ｒ2、Ｒ3、Ｒ4、Ｌについても同様である。
【００２１】
式（１）中、Ｍは、コバルト、クロム、アルミニウム、ニッケル、マンガン、バナジウム、鉄、モリブデン、タングステン及びルテニウムから選ばれるいずれか１種の中心金属を示す。これらの中でも、活性の高さの観点から、好ましくはコバルト、クロムであり、より好ましくはコバルトである。
【００２２】
Ｘは、求核性の配位子を示す。該配位子は単座配位子である。例えば、ギ酸（ホルマト）配位子、酢酸（アセタト）配位子、トリフルオロ酢酸（トリフルオロアセタト）配位子、プロピオン酸（プロピオナト）配位子、安息香酸（ベンゾエート）配位子等のカルボン酸配位子；メトキシ配位子、エトキシ配位子等のアルコラートアニオン配位子；Ｆ、Ｃｌ、Ｂｒ、Ｉ等のハロゲンアニオン配位子が挙げられる。これらの中でも、活性の高さの観点から、カルボン酸配位子が好ましく、トリフルオロ酢酸（トリフルオロアセタト）配位子がより好ましい。
ｎは１又は２であり、ｎ＝２の場合、ｎ個のＸは同一であっても異なっていてもよい。
【００２３】
Ｒ1は、水素原子又は炭素数１〜１０の炭化水素基を示すか、或いは、２つのＲ1が一緒になって、隣接する炭素原子と共に炭素数５〜１６の単環式又は多環式の脂環又は芳香環を形成していてもよい。
Ｒ1で示される炭化水素基としては、脂肪族炭化水素基、脂環式炭化水素基、芳香族炭化水素基が挙げられる。
上記脂肪族炭化水素基の炭素数は、好ましくは１〜８であり、より好ましくは１〜４である。脂肪族炭化水素基は直鎖状でも分岐鎖状でもよい。脂肪族炭化水素基としては、アルキル基が好ましい。具体的には、メチル基、エチル基、ｎ−プロピル基、イソプロピル基、ｎ−ブチル基、ｓｅｃ−ブチル基、ｔｅｒｔ−ブチル基等が挙げられる。
上記脂環式炭化水素基の炭素数は、好ましくは４〜７である。脂環式炭化水素基としては、シクロアルキル基が好ましい。具体的には、シクロブチル基、シクロペンチル基、シクロヘキシル基、シクロヘプチル基等が挙げられる。
上記芳香族炭化水素基の炭素数は、好ましくは６〜１０である。芳香族炭化水素基としては、アリール基が好ましい。具体的には、フェニル基、ナフチル基等が挙げられる。
【００２４】
また、２つのＲ1が一緒になって、隣接する炭素原子と共に形成する炭素数５〜１６の単環式又は多環式の脂環又は芳香環としては、具体的には、例えば以下の（ａ−１）〜（ａ−１３）のような環構造が挙げられる。
【００２５】
【化４】
0006557241.tif 000005
【００２６】
〔式（ａ−１）〜（ａ−１３）中、破線は窒素原子との結合手を示す。〕
【００２７】
上記脂環又は芳香環の中でも、炭素数５〜１４の環構造が好ましく、炭素数６〜１０の環構造がより好ましい。また、脂環構造であるのが好ましい。環構造の好適な具体例は、環（ａ−１）〜（ａ−６）であり、より好ましくは環（ａ−２）〜（ａ−５）であり、特に好ましくは環（ａ−２）である。
【００２８】
Ｒ2は、炭素数１〜６のアルキル基を示す。当該アルキル基は直鎖状でも分岐鎖状でもよい。具体的には、メチル基、エチル基、ｎ−プロピル基、イソプロピル基、ｎ−ブチル基、イソブチル基、ｓｅｃ−ブチル基、ｔｅｒｔ−ブチル基、ペンチル基、ヘキシル基等が挙げられるが、特に好ましくはｔｅｒｔ−ブチル基である。
なお、ｍ＝２の場合、ｍ個のＲ2は同一であっても異なっていてもよい。
ｍは０〜２の整数であるが、好ましくは１又は２であり、より好ましくは１である。
【００２９】
Ｒ3は、式（２）で表される基を示す。
【００３０】
【化５】
0006557241.tif 000006
【００３１】
〔式（２）中、Ｒ5は、２又は３価の連結基を示す。Ｙは、求核性を有する窒素含有基又は亜リン酸含有基を示し、ｑは１又は２である。〕
【００３２】
式（２）中、Ｒ5は、２又は３価の連結基を示す。例えば、炭素数２〜１０の直鎖状又は分岐鎖状の２又は３価の炭化水素基、当該炭化水素基の炭素−炭素原子間にオキシ基（−Ｏ−）、イミノ基（−ＮＨ−）及びカルボニル基（−（Ｃ＝Ｏ）−）から選ばれる１種以上を有する基、下記式（４）で表される３価の連結基が挙げられる。
【００３３】
【化６】
0006557241.tif 000007
【００３４】
〔式（４）中、Ｒa〜Ｒcは、それぞれ独立して、炭素数１〜３のアルカンジイル基（例えば、メタン−１，１−ジイル基、エタン−１，１−ジイル基、エタン−１，２−ジイル基、プロパン−１，１−ジイル基、プロパン−１，２−ジイル基、プロパン−１，３−ジイル基、プロパン−２，２−ジイル基）を示す。〕
【００３５】
Ｒ5において、直鎖状又は分岐鎖状の２価の炭化水素基の炭素数は、好ましくは２〜８である。２価の炭化水素基としては、アルカンジイル基が好ましい。また、直鎖状又は分岐鎖状の３価の炭化水素基の炭素数は、好ましくは３〜１０である。３価の炭化水素基としては、アルカントリイル基が好ましい。
Ｒ5において、上記のような炭化水素基の炭素−炭素原子間にオキシ基（−Ｏ−）、イミノ基（−ＮＨ−）及びカルボニル基（−（Ｃ＝Ｏ）−）から選ばれる１種以上を有する基としては、炭化水素基の炭素−炭素原子間にオキシ基（−Ｏ−）を有する基が好ましい。
【００３６】
Ｒ5としては、具体的には、例えば以下の（ｂ−１）〜（ｂ−１３）のような２又は３価の連結基が挙げられる。
【００３７】
【化７】
0006557241.tif 000008
【００３８】
式（２）中、Ｙは求核性を有する窒素含有基又は亜リン酸含有基を示すが、窒素含有基が好ましい。
【００３９】
窒素含有基としては、アミノ基、アミジノ基、グアジニノ基、カルバメート基、カルバミド基等の他に、４級アンモニウム塩型カチオン性官能基などが挙げられる。
窒素含有基としては、具体的には、例えば以下の（ｃ−１）〜（ｃ−５９）のような窒素含有基が挙げられる。
【００４０】
【化８】
0006557241.tif 000009
【００４１】
【化９】
0006557241.tif 000010
【００４２】
【化１０】
0006557241.tif 000011
【００４３】
【化１１】
0006557241.tif 000012
【００４４】
【化１２】
0006557241.tif 000013
【００４５】
〔式（ｃ−１）〜（ｃ−５９）中、破線はＲ5との結合手を示す。なお、（ｃ−２６）〜（ｃ−５９）の窒素含有基は、対イオンを有していてもよい。〕
なお、ｑ＝２の場合、ｑ個のＹは同一であっても異なっていてもよい。
【００４６】
Ｒ4は、炭素数１〜１０の２価の炭化水素基を示す。当該２価の炭化水素基としては、アルカンジイル基、シクロアルカンジイル基、アルカンジイル−シクロアルカンジイル−アルカンジイル基のような、炭素数２〜７のアルカンジイル基の炭素−炭素原子間にシクロアルカンジイル基を有する基が挙げられる。
【００４７】
Ｒ4で示されるアルカンジイル基の炭素数は、好ましくは１〜８であり、より好ましくは３〜８である。また、アルカンジイル基は直鎖状でも分岐鎖状でもよい。例えば、メタン−１，１−ジイル基、エタン−１，１−ジイル基、エタン−１，２−ジイル基、プロパン−１，１−ジイル基、プロパン−１，２−ジイル基、プロパン−１，３−ジイル基、プロパン−２，２−ジイル基、ブタン−１，２−ジイル基、ブタン−１，３−ジイル基、ブタン−１，４−ジイル基、ペンタン−１，４−ジイル基、ペンタン−１，５−ジイル基、ヘキサン−１，５−ジイル基、ヘキサン−１，６−ジイル基、３，３−ジメチルヘキサン−１，６−ジイル基等が挙げられる。
Ｒ4で示されるシクロアルカンジイル基の炭素数は、好ましくは５〜７である。例えば、シクロヘキサンジイル基等が挙げられる。
【００４８】
炭素数２〜７のアルカンジイル基の炭素−炭素原子間にシクロアルカンジイル基を有する基において、アルカンジイル基の炭素数は、好ましくは２〜５である。また、炭素−炭素原子間に存在するシクロアルカンジイル基は、上記Ｒ4で示されるシクロアルカンジイル基と同様のものが好ましい。また、炭素数２〜７のアルカンジイル基の炭素−炭素原子間にシクロアルカンジイル基を有する基の合計炭素数は、好ましくは８〜１０であり、例えば、１，４−シクロヘキシレンジメチレン基、１，４−シクロヘキシレンジエチレン基等が挙げられる。
【００４９】
Ｒ4の好適な具体例としては、例えば以下の（ｄ−１）〜（ｄ−７）のような２価の炭化水素基が挙げられる。
【００５０】
【化１３】
0006557241.tif 000014
【００５１】
Ｌは、２価の連結基を示す。当該２価の連結基としては、下記式（５）で表される連結基が好ましい。
【００５２】
【化１４】
0006557241.tif 000015
【００５３】
〔式（５）中、Ｌ2は、シランカップリング剤の反応性官能基と、当該反応性官能基と反応可能な官能基との反応によって形成される２価の連結基を示す。Ｒ6は、２価の有機基を示す。＊は、ケイ素原子との結合位置を示す。〕
【００５４】
Ｒ6で示される２価の有機基の炭素数は、好ましくは１〜１２であり、より好ましくは１〜８であり、特に好ましくは１〜４である。また、２価の有機基は、２価の脂肪族炭化水素基、２価の芳香族炭化水素基等が挙げられ、直鎖状でも分枝状でもよく、また、環式基を含むものでもよい。中でも、２価の脂肪族炭化水素基が好ましい。２価の脂肪族炭化水素基は直鎖状でも分岐鎖状でもよい。さらに、その構造中のメチレン基の一部がオキシ基（−Ｏ−）又はイミノ基（−ＮＨ−）で置き換わっていてもよい。
２価の脂肪族炭化水素基としては、アルカンジイル基が好ましく、具体例としては、Ｒ4におけるアルカンジイル基と同様のものが挙げられる。
【００５５】
Ｌ2は、サレン型金属錯体（３）の官能基Ｚとシランカップリング剤の反応性官能基との反応によって形成されるものであれば特に限定されない。官能基Ｚとシランカップリング剤の反応性官能基の組み合わせの例を、以下の表１に示す。
【００５６】
【表１】
0006557241.tif 000016
【００５７】
上記の組合せから導かれる具体的な構造として、例えば、アミド結合、ウレタン結合、ウレア結合、ジスルフィド結合、又は下記式（６）若しくは（７）で表される２価の連結基等が挙げられ、触媒活性の観点から、アミド結合、ウレタン結合、式（６）で表される２価の連結基がより好ましく、式（６）で表される２価の連結基が特に好ましい。
【００５８】
【化１５】
0006557241.tif 000017
【００５９】
〔式（６）中、Ｒ7は、水素原子又は炭化水素基を示す。〕
【００６０】
【化１６】
0006557241.tif 000018
【００６１】
〔式（７）中、Ｒ8は、水素原子又は炭化水素基を示す。〕
【００６２】
上記Ｒ7及びＲ8としては、炭化水素基が好ましい。当該炭化水素基の炭素数は、好ましくは１〜６、より好ましくは１〜３である。また、炭化水素基としては、脂肪族炭化水素基が好ましい。脂肪族炭化水素基は直鎖状でも分岐鎖状でもよい。上記脂肪族炭化水素基としては、アルキル基が好ましい。例えば、メチル基、エチル基が挙げられる。
なお、式（６）中の２つのＲ7は、同一であっても異なっていてもよい。
また、式（６）で表される２価の連結基は、対イオンを有していてもよい。対イオンとしては、Ｃｌ-、Ｂｒ-、Ｉ-等のハロゲン化物イオンが挙げられる。
【００６３】
ｒは２又は３であるが、３が好ましい。
【００６４】
Ａは、半金属又は金属の酸化物を示す。斯かる担体に、シランカップリング剤由来の連結構造（化学結合）を介して金属錯体が担持されているため、本発明の触媒を用いて重合反応を行った場合は、ポリマーに金属が混入しにくい。
上記半金属又は金属の酸化物としては、シリカゲル、アルミナ、シリカアルミナ、結晶性シリカ、結晶性アルミノケイ酸塩等のケイ素及び／又はアルミニウムの酸化物の他、酸化鉄等が挙げられ、比表面積や細孔径分布等が制御されたものが入手し易いという観点から、ケイ素及び／又はアルミニウムの酸化物が好ましく、シリカゲル、結晶性シリカがより好ましく、シリカゲルが特に好ましい。
【００６５】
ここで、上記各記号の好ましい組み合わせ等を以下の＜１＞〜＜１２＞に例示する。
＜１＞  式（１）中のＭが、コバルト又はクロム、好ましくは式（１）中のＭが、コバルトである態様。
＜２＞  上記＜１＞において、式（１）中のＸが、カルボン酸配位子、好ましくは式（１）中のＸが、トリフルオロ酢酸（トリフルオロアセタト）配位子である組み合わせ。
＜３＞  上記＜１＞〜＜２＞において、式（１）中のＲ1が、２つのＲ1が一緒になって、隣接する炭素原子と共に炭素数５〜１６の単環式又は多環式の脂環又は芳香環を形成している、好ましくは式（１）中のＲ1が、（ａ−１）〜（ａ−１３）のいずれかで表される環構造である組み合わせ。
＜４＞  上記＜１＞〜＜３＞において、式（１）中のｍが、１又は２、好ましくは式（１）中のｍが、１である組み合わせ。
＜５＞  上記＜１＞〜＜４＞において、式（２）中のＲ5が、（ｂ−１）〜（ｂ−１３）のいずれかで表される２又は３価の連結基である組み合わせ。
＜６＞  上記＜１＞〜＜５＞において、式（２）中のＹが、窒素含有基、好ましくは式（２）中のＹが、（ｃ−１）〜（ｃ−５９）のいずれかで表される窒素含有基である組み合わせ。
＜７＞  上記＜１＞〜＜６＞において、式（１）中のＲ4が、（ｄ−１）〜（ｄ−７）のいずれかで表される２価の炭化水素基である組み合わせ。
＜８＞  上記＜１＞〜＜７＞において、式（１）中のＬが、式（５）で表される連結基である組み合わせ。
＜９＞  上記＜１＞〜＜８＞において、式（５）中のＲ6が、２価の脂肪族炭化水素基、好ましくは式（５）中のＲ6が、アルカンジイル基である組み合わせ。
＜１０＞  上記＜１＞〜＜９＞において、式（５）中のＬ2が、アミド結合、ウレタン結合、ウレア結合、ジスルフィド結合、又は式（６）若しくは（７）で表される２価の連結基、好ましくは式（５）中のＬ2が、アミド結合、ウレタン結合、式（６）で表される２価の連結基、特に好ましくは式（５）中のＬ2が、式（６）で表される２価の連結基である組み合わせ。
＜１１＞  上記＜１＞〜＜１０＞において、式（１）中のｒが、３である組み合わせ。
＜１２＞  上記＜１＞〜＜１１＞において、式（１）中のＡが、シリカゲル、アルミナ、シリカアルミナ、結晶性シリカ、結晶性アルミノケイ酸塩、及び酸化鉄から選ばれるもの、好ましくは式（１）中のＡが、ケイ素及び／又はアルミニウムの酸化物、より好ましくは式（１）中のＡが、シリカゲル又は結晶性シリカ、特に好ましくは式（１）中のＡが、シリカゲルである組み合わせ。
【００６６】
また、式（１）中のＲ1に隣接する２つの炭素原子は不斉炭素原子である。斯かる不斉炭素原子に由来して、固相担持金属錯体（１）には少なくとも４種の立体異性体が存在するが、固相担持金属錯体（１）は、これら立体異性体のいずれでもよく、これら異性体の混合物であってもよい。中でも、Ｓ，Ｓ体、Ｒ，Ｒ体、及びこれら異性体の混合物が好ましい。
【００６７】
＜触媒の製造方法＞
本発明の触媒の製造方法は、サレン型金属錯体（３）を、シランカップリング剤を用いて、半金属又は金属の酸化物に担持する工程（以下、担持工程ともいう）を含むことを特徴とするものである。斯かる方法によれば、簡便且つ高収率で、ポリアルキレンカーボネートの製造に有用な触媒を得ることができる。
具体的には、サレン型金属錯体（３）を、シランカップリング剤を用いて、半金属又は金属の酸化物に担持し、必要に応じて、当該担持工程の前又は後に、求核性配位子を中心金属に反応させる方法が挙げられる。なお、上記サレン型金属錯体（３）は、４−(５−ブロモペンチル)−２−ｔｅｒｔ−ブチルフェノールのような、シランカップリング剤と反応可能な官能基が導入されたサレン系配位子原料を用いて、特表２０１２−５００８６７号公報、特開２００９−２１５４７１号公報等に記載された方法に準じて製造することができる。また、上記サレン系配位子原料も常法を適宜組み合わせて製造可能である。
【００６８】
本発明では、サレン型金属錯体（３）を、半金属又は金属の酸化物表面に担持するのにシランカップリング剤を用いる。シランカップリング剤は、その構造中に有機物と反応あるいは相互作用する反応性官能基と、加水分解した場合にシラノール基に変換される加水分解性基とを有する有機ケイ素化合物である。反応性官能基がサレン型金属錯体（３）と結合し、加水分解性基が半金属又は金属の酸化物表面に存在するヒドロキシ基と反応、結合することにより、サレン型金属錯体（３）が、半金属又は金属の酸化物表面に担持される。
【００６９】
本発明で用いるシランカップリング剤としては、メトキシ基やエトキシ基等のアルコキシ基やアセトキシ基などの加水分解性基を２又は３個と、アミノ基、エポキシ基、（メタ）アクリロイル基、ビニル基、メルカプト基、イソシアネート基、メルカプト基などの反応性官能基とを有するものが挙げられる。
斯様なシランカップリング剤の中でも、Ｎ，Ｎ−ジメチル−３−（トリメトキシシリル）プロパン−１−アミン、Ｎ−（２−アミノエチル）−３−アミノプロピルトリメトキシシラン、３−アミノプロピルトリメトキシシラン、３−アミノプロピルトリエトキシシラン、Ｎ−フェニル−３−アミノプロピルトリメトキシシラン等のアミノ基を有するシランカップリング剤；３−イソシアネートプロピルトリエトキシシラン等のイソシアネート基を有するシランカップリング剤；３−グリシドキシプロピルトリメトキシシラン、３−グリシドキシプロピルトリエトキシシラン、３−グリシドキシプロピルメチルジメトキシシラン、３−グリシドキシプロピルメチルジエトキシシラン、２−（３，４−エポキシシクロヘキシル）エチルトリメトキシシラン等のエポキシ基を有するシランカップリング剤が好ましい。これらの中でも、触媒活性の観点から、アミノ基又はイソシアネート基を有するシランカップリング剤が好ましく、アミノ基を有するシランカップリング剤がより好ましい。
【００７０】
上記サレン型金属錯体（３）において、式中のＺはシランカップリング剤と反応可能な官能基を示す。
前述の表１に示した通り、シランカップリング剤の反応性官能基がアミノ基の場合には、Ｚが、カルボキシ基；アルカノイル基；アルコキシカルボニル基；エポキシ基、エポキシシクロヘキシル基などのオキシラン含有基；イソシアネート基；塩素原子、臭素原子、ヨウ素原子などのハロゲン原子などである錯体を用いるのが好ましい。また、シランカップリング剤の反応性官能基がイソシアネート基の場合には、Ｚが、ヒドロキシ基、アミノ基、メルカプト基などである錯体を用いるのが好ましい。また、シランカップリング剤の反応性官能基がエポキシ基の場合には、Ｚが、アミノ基、ヒドロキシ基、カルボキシ基などである錯体を用いるのが好ましい。
【００７１】
半金属又は金属の酸化物としては、式（１）中のＡと同様のものが挙げられる。
【００７２】
サレン型金属錯体（３）と半金属又は金属の酸化物をシランカップリングで結合させる具体的な方法としては、（方法１）担体である半金属又は金属の酸化物をシランカップリング剤で表面処理した後、サレン型金属錯体（３）を反応させる方法、（方法２）サレン型金属錯体（３）とシランカップリング剤を反応させた後、半金属又は金属の酸化物と反応させる方法、（方法３）サレン型金属錯体（３）と半金属又は金属の酸化物を混合し一緒にシランカップリング処理する方法が挙げられる。これら方法の中でも、シランカップリング剤の加水分解により生成したシラノール同士が脱水縮合してゲル化するのを抑制する観点から、方法１が好ましい。
【００７３】
方法１において、担体である半金属又は金属の酸化物をシランカップリング剤で表面処理する方法は、担体を撹拌しながらシランカップリング剤の溶液をこれに直接噴霧あるいは滴下する乾式法と、担体に溶媒を加えスラリー状にしたところにシランカップリング剤の溶液を滴下等の方法で添加する湿式法に大別される。中でも、シランカップリング剤が均一に処理できること、担体を壊さずに行えることから、湿式法が好ましい。
【００７４】
湿式法において用いる溶媒としては、トルエン、ベンゼン等の芳香族系溶媒；ジエチルエーテル、テトラヒドロフラン、ジオキサン等のエーテル系溶媒；アセトニトリル等のニトリル系溶媒；ジメチルホルムアミド等のアミド系溶媒；ジメチルスルホキシド等のスルホキシド系溶媒が挙げられ、１種を単独で用いても２種以上を組み合わせてもよい。また、シランカップリング剤と担体を反応させる前に予めシランカップリング剤を加水分解させる場合、加水分解に用いた水やアルコール等が混入してもよい。
【００７５】
反応温度は０〜２００℃程度、反応時間は１時間〜３０時間程度で適宜選択すればよい。
【００７６】
使用するサレン型金属錯体およびシランカップリング剤の量は、サレン型金属錯体（３）が担体表面を十分に覆うことのできる量であることが好ましい。サレン型金属錯体（３）の量は、サレン型金属錯体１分子の占有面積で担体の表面積を除した量を目安とする。シランカップリング剤の量は、サレン型金属錯体（３）の２倍モル以上であることが好ましく、ゲル状物質が生成しない範囲で大過剰としてもよい。
【００７７】
酸化又は還元によるサレン型金属錯体の中心金属の価数の調整が必要な場合には、合成のし易さ、又は錯体の安定性等を考慮して、錯体を担体へ担持する前、或いは担持した後に中心金属の酸化又は還元を行えばよい。
【００７８】
＜ポリアルキレンカーボネート製造方法＞
本発明のポリアルキレンカーボネート製造方法は、上記のようにして得られる本発明の触媒を用いて二酸化炭素とエポキシドを反応させる工程を含むことを特徴とするものである。例えば、以下のような反応式で表される製法が挙げられる。
【００７９】
【化１７】
0006557241.tif 000019
【００８０】
〔式中、Ｒ9〜Ｒ12は、それぞれ独立して、水素原子又は直鎖状若しくは分岐鎖状のアルキル基（好ましくは炭素数１〜１０の直鎖状又は分岐鎖状のアルキル基）を示す。但し、Ｒ10及びＲ12は一緒になって、隣接する炭素原子と共にシクロアルキル基（好ましくは炭素数５〜７のシクロアルキル基。具体的には、シクロペンチル基、シクロヘキシル基、シクロヘプチル基等）を形成していてもよい。〕
なお、Ｒ9〜Ｒ12で示されるアルキル基としては、例えば、メチル基、エチル基、ｎ−プロピル基、イソプロピル基、ｎ−ブチル基、ｓｅｃ−ブチル基、ｔｅｒｔ−ブチル基等が挙げられる。
【００８１】
上記のようなエポキシドとしては、例えば、エチレンオキシド、プロピレンオキシド、１，２−エポキシブタン、２，３−エポキシブタン、イソブチレンオキシド、１，２−エポキシペンタン、１，２-エポキシヘキサン、１，２−エポキシシクロペンタン、１，２−エポキシシクロヘキサン等が挙げられる。これらエポキシドは、１種を単独で用いてもよく、２種類以上を組み合わせて用いてもよい。
これらの中でも、エチレンオキシド、プロピレンオキシドが好ましく、エチレンオキシドがより好ましい。
【００８２】
触媒（１）の使用量は、触媒（１）中の金属換算でエポキシドに対し、金属：エポキシドのモル比が１：１０００〜１：１０００００となる量が好ましく、１：５０００〜１：２５０００となる量がより好ましい。なお、触媒（１）の入手経路は特に限定されないが、本発明の触媒の製造方法で得られたものを用いるのが好ましい。
【００８３】
本反応は、溶媒存在下又は非存在下で行うことができる。溶媒を用いる場合、原料であるエポキシド及び重合生成物であるポリアルキレンカーボネートを溶解する溶媒であれば特に限定されない。例えば、ペンタン、ヘキサン、ヘプタン、シクロヘキサン等の飽和脂肪族炭化水素類；ベンゼン、トルエン、キシレン等の芳香族炭化水素類；メタノール、エタノール、プロパノール、イソプロパノール、シクロヘキサノール等のアルコール類；酢酸エチル、乳酸エチル等のエステル類；アセトン、メチルエチルケトン、メチルイソブチルケトン、シクロヘキサノン等のケトン類；ジエチルエーテル、テトラヒドロフラン、ジオキソラン、ジオキサン等のエーテル類；炭酸ジメチル、炭酸ジエチル、メチルエチルカーボネート等のカーボネート類；クロロホルム、塩化メチレン、トリクロロエタン等の有機塩素化合物類等が挙げられる。
【００８４】
反応系に供給する二酸化炭素の圧力は、好ましくは０．１〜１０ＭＰａ、より好ましくは０．５〜１．０ＭＰａである。
【００８５】
反応温度はエポキシドの種類に応じて設定すればよい。エチレンオキシドの場合、通常２０℃〜４０℃、好ましくは２５〜３５℃である。
重合反応は耐圧容器を用いてバッチ式で行うことができるが、触媒（１）が不均一系触媒なので固定床流通式で行うこともできる。
【００８６】
ポリアルキレンカーボネートの回収は、デカンテーション、ろ過、遠心分離等の簡便な操作でよい。
【実施例】
【００８７】
以下、実施例を挙げて本発明を詳細に説明するが、本発明はこれら実施例に限定されるものではない。【００８８】
実施例における各分析条件は以下に示すとおりである。
＜1Ｈ−ＮＭＲ＞
装置：日本電子製ＪＮＭ  ＡＬ−４００、内部標準物質：テトラメチルシラン、溶媒：ＣＤＣｌ3
＜ＩＲ（ＡＴＲ法）＞
装置：パーキンエルマー製Ｓｐｅｃｔｒｕｍ１００、Ｕｎｉｖｅｒｓａｌ  ＡＴＲ  Ｓａｍｐｌｉｎｇ  Ａｃｃｅｓｓｏｒｙ
＜ＵＶ−Ｖｉｓ＞
装置：日本分光製Ｖ−５７０、溶媒：ＣＨＣｌ3
＜ＩＣＰ発光分析＞
シリカゲル担持された金属錯体試料を、メノウ乳鉢を用いて粉砕し、試料の１０質量倍の無水四ホウ酸リチウムと一緒にビードサンプラーを用いて約１２００℃で溶融した後、濃硝酸を加えたイオン交換水に溶解し、水溶液にしたものを測定に供した。
装置：セイコー電子工業製ＳＰＳ１５００ＶＲ
＜分子量＞
ゲルパーミエーションクロマトグラフィー（ＧＰＣ）により以下の器具及び条件にて、あらかじめ標準ポリエチレンオキシドを用いて作成した検量線に基づいて重量平均分子量及び分散度を算出した。
装置：東ソー製ＨＬＣ−８２２０、ガードカラム：Ｓｈｏｄｅｘ  ＫＤ−Ｇ、分析カラム：Ｓｈｏｄｅｘ  ＫＤ−８０６Ｍ×３本、溶離液：０．０１ｍｏｌ／Ｌの臭化リチウムＤＭＦ溶液、サンプル濃度：２質量％、注入量：５０μＬ、流速：１．０ｍＬ／ｍｉｎ、検出器 ：示唆屈折率（ＲＩ）、測定温度：４０℃【００８９】
実施例１  触媒（vii）の合成
ポリアルキレンカーボネート製造用触媒（触媒（vii））を以下のスキームに従い合成した。【００９０】
【化１８】
0006557241.tif 000020
【００９１】
（１）中間体（ｉ）の合成
３００ｍＬ３つ口フラスコに２−ｔｅｒｔ−ブチルフェノール６５．４ｍｍｏｌを秤量し、フラスコ内をアルゴンガスで置換した。ここに脱水された塩化メチレン６５ｍＬを加えて溶解させたのち、マイナス７８℃に冷却し、５−ブロモバレリルクロリド６５．６ｍｍｍｏｌを加え、マイナス７８℃を保ちながら３０分間撹拌した。溶液は無色透明なままだった。その後、無水塩化アルミニウム６５．４ｍｍｏｌを少量ずつ加えると、溶液は青緑色の懸濁液になった。撹拌を続けて１．５時間後には、懸濁液は抹茶色の均一溶液になり、さらに２時間撹拌した。この溶液を氷水の中に注ぎ、酢酸エチルで抽出した。有機相を硫酸マグネシウムで乾燥させたのち、ろ過して硫酸マグネシウムを除去し、減圧して溶媒を留去した。残った固体を、酢酸エチル／ヘキサン（１／１０）混合溶媒で洗浄し、真空ポンプで溶媒を留去し、中間体（ｉ）（５−ブロモ−１−（３−ｔｅｒｔ−ブチル−４−ヒドロキシフェニル）ペンタン−１−オン）を収率８１％で得た（５２．７ｍｍｏｌ、薄黄色固体）。中間体（ｉ）の構造は1Ｈ−ＮＭＲで確認した。【００９２】
1Ｈ−ＮＭＲ（ＣＤＣｌ3，４００ＭＨｚ，δ／ｐｐｍ）：７．９６（ｄ，１Ｈ，Ｊ＝２．４Ｈｚ），７．７２（ｄｄ，１Ｈ，Ｊ＝８．４Ｈｚ，２，４Ｈｚ），６．７２（ｄ，１Ｈ，Ｊ＝８．４Ｈｚ），５．４７（ｓ，１Ｈ），３．４５（ｔ，２Ｈ，Ｊ＝６．４Ｈｚ），２．９５（ｔ，２Ｈ，Ｊ＝７．２Ｈｚ），１．９２（ｍ，４Ｈ），１．４３（ｓ，９Ｈ）【００９３】
（２）中間体（ii）の合成
５０ｍＬ２つ口フラスコに、中間体（ｉ）３．０ｍｍｏｌ、トリフルオロ酢酸２９．１ｍｍｏｌ、トリエチルシラン８．３ｍｍｏｌを秤量して、室温で撹拌した。始めは、ベージュ色の懸濁液であったが徐々に均一になり、１時間後にはオレンジ色の溶液に、４時間後にはほぼ無色透明の溶液になった。この溶液を水の中に注ぎ、酢酸エチル／ヘキサン混合溶媒で抽出した。有機層を無水硫酸マグネシウムで乾燥させたのち、ろ過して硫酸マグネシウムを除去した。溶媒を留去したのち、カラムクロマトグラフィー(シリカゲル、酢酸エチル／ヘキサン＝１／１０)で精製し、中間体(ii)（４−(５−ブロモペンチル)−２−ｔｅｒｔ−ブチルフェノール）を得た（０．９４ｇ、淡黄色オイル）。中間体（ii）の構造は1Ｈ−ＮＭＲで確認した。【００９４】
1Ｈ−ＮＭＲ（ＣＤＣｌ3，４００ＭＨｚ，δ／ｐｐｍ）：７．０５（ｄ，１Ｈ，Ｊ＝２．０Ｈｚ），６．８７（ｄｄ，１Ｈ，Ｊ＝８．０Ｈｚ，２．４Ｈｚ），６．５９（ｄ，１Ｈ，Ｊ＝８．０Ｈｚ），４．６５（ｓ，１Ｈ），３．４１（ｔ，２Ｈ，Ｊ＝７．２Ｈｚ），２．５４（ｔ，２Ｈ，Ｊ＝７．２Ｈｚ），１．８８（ｍ，２Ｈ）,１．６１（ｍ，２Ｈ），１．４８（ｍ，２Ｈ），１．２７（ｓ，９Ｈ）【００９５】
（３）中間体（iii）の合成
アルゴン雰囲気下、２００ｍＬ３つ口フラスコに、無水塩化マグネシウム５．７ｍｍｏｌ、パラホルムアルデヒド１２．１ｍｍｏｌ、脱水されたＴＨＦ５０ｍＬ、トリエチルアミン６．９ｍｍｏｌを秤量し、室温で２０分間撹拌した後、中間体(ii)２．１ｍｍｏｌを滴下した。オイルバスで加熱して還流を始めるとすぐに、白色の懸濁液はレモン色の懸濁液へと変化した。３．５時間還流した後、室温まで冷却して、１Ｎ−塩酸４０ｍＬを加えた。酢酸エチルで抽出し、無水硫酸マグネシウムで有機相を乾燥させた。ろ過して硫酸マグネシウムを除き、溶媒を留去し、カラムクロマトグラフィー(シリカゲル、酢酸エチル／ヘキサン＝３／２０)で精製し、中間体（iii）（５−（５−ブロモペンチル）−３−ｔｅｒｔ−ブチル−２−ヒドロキシベンズアルデヒド）を収率８７％で得た。(淡黄色オイル)。中間体（iii）の構造は1Ｈ−ＮＭＲで確認した。【００９６】
1Ｈ−ＮＭＲ（ＣＤＣｌ3，４００ＭＨｚ，δ／ｐｐｍ）：１１．６３（ｓ，１Ｈ），９．８４（ｓ，１Ｈ），７．３２（ｄ，１Ｈ，Ｊ＝２．４Ｈｚ），７．１８（ｄ，１Ｈ，Ｊ＝２．４Ｈｚ），３．４２（ｔ，２Ｈ，Ｊ＝６．８Ｈｚ），２．６０（ｔ，２Ｈ，Ｊ＝７．６Ｈｚ），１．９１（ｍ，２Ｈ），１．６４（ｍ，２Ｈ），１．５０（ｍ，２Ｈ），１．４２（ｓ、９Ｈ）【００９７】
（４）配位子（iv）の合成
２００ｍＬナスフラスコに、トランス−１，２−シクロヘキサンジアミン４．５ｍｍｏｌを添加し、これをトルエン４５ｍＬに溶かした後、中間体（iii）９．２ｍｍｏｌを加え、加熱して５時間還流させた。エバポレーターで溶媒を留去し、配位子(iv)を収率９１％で得た（３．６３ｇ、レモン色オイル、トランス−１，２−シクロヘキサンジアミン由来の不斉炭素によるＳ，Ｓ体とＲ，Ｒ体の混合物）。配位子（iv）の構造は1Ｈ−ＮＭＲで確認した。【００９８】
1Ｈ−ＮＭＲ（ＣＤＣｌ3，４００ＭＨｚ，δ／ｐｐｍ）：１３．６７（ｂｒ，２Ｈ），８．２５（ｓ，２Ｈ），７．０３（ｄ，２Ｈ，Ｊ＝２．０Ｈｚ），６．７８（ｄ，２Ｈ，Ｊ＝２．０Ｈｚ），３．３８（ｔ，４Ｈ，Ｊ＝６．８Ｈｚ），２．４６（ｔ，４Ｈ，Ｊ＝８．０Ｈｚ），１．８５（ｍ，８Ｈ），１．５３（ｍ，４Ｈ），１．４０（ｓ，１８Ｈ）【００９９】
（５）コバルト錯体（ｖ）の合成
５０ｍＬ２つ口ナスフラスコにスターラーチップを入れて２方コックを付けてアルゴン置換し、酢酸コバルト４水和物５．３ｍｍｏｌとメタノール１５ｍＬを秤量して溶解させた後、トルエン７ｍＬに溶解させた配位子（iv）５．０ｍｍｏｌを加えた。配位子（iv）導入直後に赤色の懸濁液になった反応溶液を、室温で３時間撹拌した後、ろ過し、さらにメタノールで洗浄して得られた赤色固体を４０℃の減圧乾燥器で乾燥させ、２価のコバルト錯体（ｖ）を収率６５％で得た（３．２ｇ、赤色固体、トランス−１，２−シクロヘキサンジアミン由来の不斉炭素によるＳ，Ｓ体とＲ，Ｒ体の混合物）。【０１００】
ＩＲ（ＡＴＲ）（ｃｍ-1；２９３２，２８５４，１５９４，１５２７，１３１３）
ＵＶ−Ｖｉｓ（ＣＨＣｌ3）（ｎｍ；４２２,３６９，２４９）【０１０１】
（６）触媒担持シリカゲルビーズ（vi）の合成（シリカゲルへのコバルト錯体の担持）
ビーズ状のシリカゲル（富士シリシア化学製  商品名ＣＡＲｉＡＣＴ  Ｑ−１５）４１ｇを１７０℃で５．５時間減圧しシリカゲル表面を脱水した。
５０ｍＬシュレンク管をアルゴン置換して、脱水したシリカゲルビーズ２．８４ｇと、トルエン１５ｍＬと、シランカップリング剤としてＮ，Ｎ−ジメチル−３−（トリメトキシシリル）プロパン−１−アミン１．４ｍｍｏｌとを加え、１００℃で８時間加熱した。空冷後、溶媒をデカンテーションで除き、トルエンで洗浄した。
次いで、トルエン５ｍＬに溶解させたコバルト錯体（ｖ）０．１２ｍｍｏｌをシリカゲルビーズの入ったシュレンク管に加え、再度１００℃で１８．５時間加熱した。赤色の溶液は加熱するにしたがって徐々に色が薄くなり、同時に白色のシリカゲルビーズは徐々に赤色になった。空冷後、デカンテーションで溶液を除き、塩化メチレンで洗浄した後、室温で真空ラインを用いて乾燥（９．９×１０-2ｔｏｒｒ）した。触媒担持シリカゲルビーズ（vi）が得られた（赤色ビーズ、３．１ｇ、トランス−１，２−シクロヘキサンジアミン由来の不斉炭素によるＳ，Ｓ体とＲ，Ｒ体の混合物）。
ＩＣＰ発光分析により求めたコバルトの含有量は０．２０質量％であった。【０１０２】
（７）触媒（vii）の合成（コバルトの酸化）
５０ｍＬナスフラスコに、トリフルオロ酢酸１．１ｍｍｏｌと酢酸エチル１１．３ｇを入れて均一にした後、触媒担持シリカゲルビーズ（vi）２．０２ｇを入れて空気雰囲気下室温で１時間撹拌した。ビーズは、溶液に入れるとすぐに赤色から黒っぽい色へと変化し、撹拌するうちに徐々に赤みが消えていった。また、溶液は無色透明のままだった。撹拌後、溶媒をデカンテーションで除き、ビーズを酢酸エチルで洗浄した。その後ビーズを室温で真空ラインを用いて乾燥（２．０×１０-2ｔｏｒｒ）し、黒緑色をした触媒（vii）（３価のコバルト錯体担持シリカゲル、トランス−１，２−シクロヘキサンジアミン由来の不斉炭素によるＳ，Ｓ体とＲ，Ｒ体の混合物）２．１３ｇを得た。ＩＣＰ発光分析により求めたコバルトの含有量は０．１８質量％であった。【０１０３】
実施例２  酸化エチレンと二酸化炭素の共重合
５０ｍＬのＳＵＳ製オートクレーブにスターラーチップと触媒（vii）１．００ｇ（コバルト換算で０．０３６ｍｍｏｌ）を入れて、オートクレーブ内部を窒素で置換し、３３℃のオイルバスで２０分加熱した後、酸化エチレン１４．８ｇを加えた。オートクレーブに二酸化炭素０．７ＭＰａを常に供給し続けながら、９時間撹拌した。その後、オートクレーブ内を脱圧した後に開放し、内容物をポリビーカーに取り出して、リン酸４０ｍｇを含むアセトニトリル溶液を加えて撹拌し、触媒を失活させた。触媒ビーズをろ別し、４０℃、１４ｍｍＨｇで１．５時間減圧乾燥し、無色透明の粘稠性液体２．９８ｇを得た。
生成物を1Ｈ−ＮＭＲで分析した結果、ポリエチレンカーボネート（ＰＥＣ）とエチレンカーボネート（ＣＥＣ）とポリエチレンオキシド（ＰＥＯ）の混合物であり、そのモル比はＰＥＣ：ＣＥＣ：ＰＥＯ＝２５：６３：１２であった。また、ＧＰＣ分析の結果、ポリエチレンカーボネートの重量平均分子量は２９００、分散度Ｍｗ／Ｍｎは１．２１であった。
また、酸化エチレンの仕込み量及び生成物の重量と、1Ｈ−ＮＭＲ分析から求めた生成物のモル組成比を用いて計算した、酸化エチレンの転化率は１１％であった。【０１０４】
本発明の触媒を用いることによって、エポキシドと二酸化炭素から、ポリマーに触媒を混入させることなく、ポリアルキレンカーボネートを合成することができた。